(57)【要約】【課題】廃プラスチックをロータリーキルン等の焼成炉の燃料として用いて、生石灰または焼成ドロマイト等の焼成品を製造する際に、廃プラスチックに塩素含有合成樹脂が含まれている場合であっても、焼成品の塩素濃度を低位に制御可能な、廃プラスチックを用いた焼成品の製造方法を提供すること。【解決手段】焼成炉内の原料を燃料Ａの燃焼により加熱して焼成品を製造する際に、燃料Ａの一部として塩素含有樹脂を含む廃プラスチックＣを用いる方法であって、焼成後の焼成品の表層部を除去することで焼成品中の塩素化合物の少なくとも一部を除去すること特徴とする廃プラスチックを用いた焼成品の製造方法を用いる。焼成後の焼成品の表層部を剥離させて除去すること、焼成後の焼成品を回転ドラム内で転動させることにより、焼成品の表層部を焼成品から分離し、該分離した表層部を篩い分けにより除去することが好ましい。【選択図】図２
2008195543.tif 000002
【特許請求の範囲】
【請求項１】
焼成炉内の原料を燃料の燃焼により加熱して焼成品を製造する際に、前記燃料の一部として塩素含有樹脂を含む廃プラスチックを用いる方法であって、焼成後の焼成品の表層部を除去することで前記焼成品中の塩素化合物の少なくとも一部を除去すること特徴とする廃プラスチックを用いた焼成品の製造方法。
【請求項２】
焼成後の焼成品の表層部を剥離させて除去することを特徴とする請求項１に記載の廃プラスチックを用いた焼成品の製造方法。
【請求項３】
焼成後の焼成品を回転ドラム内で転動させることにより、前記焼成品の表層部を前記焼成品から分離し、該分離した表層部を篩い分けにより除去することを特徴とする請求項１または請求項２に記載の廃プラスチックを用いた焼成品の製造方法。
【発明の詳細な説明】
【技術分野】
【０００１】
本発明は、従来あまり燃料として使用されてない廃プラスチックを、生石灰、焼成ドロマイト、ポルトランドセメント等の焼成品を製造するロータリーキルン等の焼成炉に吹き込むことにより燃焼させて、燃料として利用する際の、廃プラスチックを用いた焼成品の製造方法に関する。
【背景技術】
【０００２】
使用済みのプラスチックである廃プラスチックは高い熱量を有する熱源として使用可能であるが、従来埋め立て処理および焼却処理されていた。しかしながら、廃プラスチックは嵩密度が小さいため埋め立て処分場が早期に逼迫してくる問題、あるいは廃プラスチックを焼却した際の有害成分の発生等による環境上の問題が発生してきている。そこで、廃プラスチックのリサイクル利用の要請が高まり、例えば鉄鋼業においては、高炉、コークス炉で廃プラスチックを炭材として使用することにより、廃プラスチックの大量リサイクルを行なっている。
【０００３】
廃プラスチックが高い熱量を有する熱源として使用可能なことに着目した技術としては、廃プラスチックを利用したセメントクリンカーの製造方法が知られている（例えば、特許文献１参照。）。特許文献１に記載の技術では、廃プラスチックを、セメントクリンカーを製造するロータリーキルン内の原料に添加することによって安価にセメントクリンカーを製造できるとしているが、具体的な廃プラスチックの添加方法は不明である。
【０００４】
従来、生石灰、焼成ドロマイト、ポルトランドセメント等がロータリーキルンを用いて製造されていることは良く知られている。ロータリーキルンは装入物に対して燃焼ガスの通過する空間が比較的大きいため、種々の燃料を燃焼するために好都合である。
【０００５】
ロータリーキルンにおいて、生石灰、焼成ドロマイトは、石灰石、ドロマイト原石をサイロから原石を予熱するためのグレートプレヒーターに供給し、予めロータリーキルンからの排ガスによって予熱し、その後、ロータリーキルンに装入して製造される。ロータリーキルンは円形の鉄皮に耐火物が内張りされた円筒状の加熱炉であって、一定の速度で円筒の軸の回りに回転している。装入された石灰石等は回転した炉内を通過し、出口方向へ移動する。原料の装入口は出口方向に対して３／１００〜４／１００上向きに傾斜しており、装入された石灰石等は焼成されながら炉内を回転しつつ、出口方向に移動する。
【０００６】
出口においては、燃料を供給する装置が備えられており、ノズルを介して炉内に吹き込まれ、空気により燃焼して、炉内を１０００℃以上の高温に保持する。この燃焼熱により石灰石、ドロマイト原石は焼成されて生石灰または焼成ドロマイトに変化する。
【０００７】
燃料燃焼のための空気は生石灰、焼成ドロマイトと熱交換を行い、高温空気としてロータリーキルンの中に吹き込まれ、燃料を燃焼する。ロータリーキルン内の温度は出口側が約６００℃前後、燃料が燃焼する火炎のある部分は部分的には1５００℃以上となり、石灰石、ドロマイトの分解反応に伴って温度が低下し、ガスの排出口側においては１０００℃程度まで温度が低下する。この１０００℃程度の高温排ガスは石灰石、ドロマイトの予熱に使用される。
【０００８】
以上が生石灰または焼成ドロマイトを製造する場合のロータリーキルン設備の概要である。従来、ロータリーキルンでは燃料として主に微粉炭を利用し、一部として重油も利用している。しかしながら、これらの燃料は何れもコスト高である。高発熱量を有する廃プラスチックを燃料として利用することで、生石灰または焼成ドロマイトをより安価に製造することができ、燃料削減ならびに環境問題の解決につながることが期待される。
【０００９】
ロータリーキルンにおいて、廃プラスチックを主燃料と共にロータリーキルン内に吹き込み、燃焼させることを目的とし、（ａ）廃プラスチック粒子を細束流とする工程と、（ｂ）前記廃プラスチック粒子の細束流を主燃料の吹き込み位置の上側から前記ロータリーキルン内に燃料として吹き込み、燃焼させる工程、を有するロータリーキルンにおける廃プラスチックの燃焼方法が知られている（例えば、特許文献２参照。）。特許文献２においては、ロータリーキルン内に細束流として吹き込んだ廃プラスチック粒子の炉内における着地範囲が、主燃料の火炎長さの１／１０〜２／３の範囲にあるように吹き込むことが好ましいとされている。
【特許文献１】特開昭４７−３９１２４号公報
【特許文献２】特開平８−２８３０５３号公報
【発明の開示】
【発明が解決しようとする課題】
【００１０】
特許文献２においては、廃プラスチック粒子をロータリーキルンの中で完全に燃焼させるために、吹込み方法、粒径の規定がなされているが、廃プラスチックには多くの場合、塩素含有合成樹脂が含まれているという問題がある。
【００１１】
廃プラスチックに含まれている塩素含有合成樹脂はロータリーキルン内の２５０℃以上の雰囲気で、脱塩化水素反応により塩化水素を生成する。生成した塩化水素は石灰石、生石灰、ドロマイト、焼成ドロマイトと反応し、塩化カルシウム（ＣａＣｌ2）や塩化マグネシウム（ＭｇＣｌ2）となり、製品に混入する。これらハロゲン化物の混入した生石灰、焼成ドロマイトは塩素含有濃度により、利用方法が限定される。生石灰は製鉄所において製銑用原料、製鋼用原料として利用されており、塩素の混入は使用過程において設備腐食をもたらす可能性がある。従って、用途によっては、事前に廃プラスチックより、塩素含有合成樹脂等を除去する必要が生じる。
【００１２】
また、その他の焼成品を製造する場合にも、塩化物は蒸気圧が高いため揮発による製品歩留の低下や、ダストが増加するという問題がある。
【００１３】
したがって本発明の目的は、廃プラスチックをロータリーキルン等の焼成炉の燃料として用いて、生石灰または焼成ドロマイト等の焼成品を製造する際に、廃プラスチックに塩素含有合成樹脂が含まれている場合であっても、焼成品の塩素濃度を低位に制御可能な、廃プラスチックを用いた焼成品の製造方法を提供することにある。
【課題を解決するための手段】
【００１４】
このような課題を解決するための本発明の特徴は以下の通りである。
（１）焼成炉内の原料を燃料の燃焼により加熱して焼成品を製造する際に、前記燃料の一部として塩素含有樹脂を含む廃プラスチックを用いる方法であって、焼成後の焼成品の表層部を除去することで前記焼成品中の塩素化合物の少なくとも一部を除去すること特徴とする廃プラスチックを用いた焼成品の製造方法。
（２）焼成後の焼成品の表層部を剥離させて除去することを特徴とする（１）に記載の廃プラスチックを用いた焼成品の製造方法。
（３）焼成後の焼成品を回転ドラム内で転動させることにより、前記焼成品の表層部を前記焼成品から分離し、該分離した表層部を篩い分けにより除去することを特徴とする（１）または（２）に記載の廃プラスチックを用いた焼成品の製造方法。
【発明の効果】
【００１５】
本発明によれば、焼成炉の燃料として廃プラスチックを用いる際に、廃プラスチックに塩素含有合成樹脂が含まれている場合であっても、生石灰または焼成ドロマイト等の焼成品の塩素濃度を極めて低位に制御することができる。このため、焼成品の用途を限定することなく、焼成品を安価に製造することができる。
【００１６】
これにより塩素を含有する廃プラスチックであっても焼成炉の燃料としての利用が制限されず、廃プラスチックのリサイクル利用が促進される。
【発明を実施するための最良の形態】
【００１７】
本発明において使用する焼成炉とは、原料と燃料とを容器内で加熱することにより原料を焼成する炉であり、具体的にはロータリーキルンやメルツ炉等があげられる。以下、ロータリーキルンを用いて本発明を説明する。また、焼成炉の燃料の一部として使用する廃プラスチックとは、使用済みプラスチックであり、通常異物や複数種類のプラスチックの混合状態からなるものである。一般家庭からの廃棄物である一般廃棄物プラスチックは異物の混入が多く、通常リサイクルに用いる際に前処理が必要であるが、産業廃棄物プラスチックは一般には異物の混入が少なく、多種類のプラスチックの混合状態ではない場合もある。塩素含有合成樹脂とは、ＰＶＣ（ポリ塩化ビニル）及びＰＶＤＣ（ポリ塩化ビニリデン）等であり、本発明で用いる廃プラスチックは、このような塩素含有合成樹脂が含まれている廃プラスチックである。
【００１８】
本発明を、焼成品として石灰石または焼成ドロマイトを製造する場合として、図１を用いて説明する。図１は、ロータリーキルン内の状況を示す説明図であり、ロータリーキルン１に入口２から供給された原料３（石灰石またはドロマイト原石）はロータリーキルン出口４側の吹き込み口５より吹き込まれた主燃料Ａと燃焼用空気Ｂの反応により生成した燃焼ガスにより加熱され、生石灰あるいは焼成ドロマイトとなり、出口４に移動する。原料の滞留時間は一般的に約６０分である。図１においては、廃プラスチック吹き込み口６より燃料としてロータリーキルン１内に吹き込まれた廃プラスチックＣの、ロータリーキルン内（炉内）における着地範囲Ｅは、燃焼性をよくするためにロータリーキルンの出口から見て主燃料の火炎７長さの１／２〜２／３の範囲としているが、塩化水素の生成範囲Ｅも廃プラスチックの着地範囲と同じと推定される。ＣａＣｌ2は廃プラスチックから塩化水素が生成した位置より生成し、生成したＣａＣｌ2はロータリーキルン１の転動により出口４に移動する。ロータリーキルン１内のガス組成は図１上側のグラフに示すように出口側で若干のＣＯ2を含む空気と同様の組成であり、入口側に進むに従い、燃料の燃焼に伴い、Ｏ2濃度が低下し、ＣＯ2、Ｈ2Ｏ濃度が増加する。ＣＯ2は石灰石等の分解によっても生成する。さらに燃料の燃焼に伴い、ロータリーキルン入口２ではＯ2は減少し、ＣＯ2、Ｈ2Ｏ、Ｎ2からなる排ガスとなる。主燃料の火炎７長さは通常、キルン出口からキルン長さの１／４〜１／３の位置までの長さとなることから、ＨＣｌの生成位置およびＣａＣｌ2の生成位置はキルン出口より、キルン長さの１／８〜２／９の位置までと推定される。ロータリーキルン１内の固体（原料）およびガスの温度を図１下側のグラフに示す。一旦生成したＣａＣｌ2は高温、空気雰囲気において熱力学的にはＣａＯ相で安定となるが（ＣａＣｌ2分解優先領域Ｆ）、キルン出口４からＨＣｌ生成位置Ｅまでの滞留時間は短時間であり、ＣａＣｌ2が全てＣａＯに変換するためには不充分である。また、ロータリーキルン出口４より排出された、ＣａＣｌ2が混入した生石灰または焼成ドロマイトは、クーラー８にて燃料燃焼用空気Ｄと熱交換を受けることから急冷され、ＣａＯへは変換されにくい。
【００１９】
本発明者らは生成したＣａＣｌ2が混入した生石灰または焼成ドロマイトからＣａＣｌ2を容易に除去する方法について鋭意検討を重ね、ＣａＣｌ2は生石灰および焼成ドロマイトの表面に濃縮することを見出し、生石灰および焼成ドロマイトの表層のみを除去することで極めて塩素濃度の低い生石灰および焼成ドロマイトを製造可能であることを見出して、本発明を完成した。
【００２０】
次に、図２を用いて、具体的な廃プラスチックを用いた焼成炉（ロータリーキルン）での焼成品の製造方法を説明する。廃プラスチックは造粒して用いることが好ましく、以下においては、廃プラスチックの造粒方法についても詳しく説明する。
【００２１】
図２に示すフローに従い、廃プラスチックＣおよび燃料Ａを吹き込み手段２０および２１により焼成炉２２に吹き込み空気Ｂにより燃焼させ高温のガスを発生させる。焼成炉２２内には燃料Ａと対向する位置より石灰石Ｈが供給され、高温のガスにより石灰石Ｈは生石灰Ｉに焼成される。得られた生石灰Ｉを表層部除去手段２３に供給し、表面に濃縮した塩化カルシウムを除去後、分離工程２４により塩化カルシウム濃度の高い生石灰Ｊと塩化カルシウム濃度の低い生石灰Ｋに分離する。
【００２２】
吹き込まれる廃プラスチックは吹き込み可能な粒径に破砕してもよく、公知の方法を用いて造粒しても良い。造粒物は、性状が一定（粒径範囲が狭く、品質も安定）であり、焼成炉への吹込み燃料として好適である。廃プラスチックは破砕後、予め磁選、風選等を用いた異物除去と水による洗浄等を行ない、プラスチック以外の異物を可能な限り除去した後に、造粒物に加工することが好ましい。造粒は通常の廃プラスチックを造粒する際に用いる公知の方法を用いれば良く、例えば以下に示す圧縮成型造粒方法のような造粒方法を用いることができる。圧縮成型造粒方法は、特にフィルム状の廃プラスチックの造粒に好適である。
【００２３】
圧縮成型造粒方法では、廃プラスチックを、全周に複数のダイス孔が貫設されたリングダイの孔から圧縮押出しして造粒する。たとえば、全周に複数のダイス孔が貫設されたリングダイと、このリングダイの内側にリングダイ内周面と接するようにして回転自在に配置された転動ローラとを備えた圧縮成型装置を用いるものであり、リングダイの内部に投入された廃プラスチックを、転動ローラによってリングダイ内周面との間で圧縮・圧潰しつつリングダイのダイス孔に押し込み、ダイス孔内を通過してリングダイ外面側に押し出されたプラスチック成型物を切断又はリングダイ外面から掻き落とすことにより、炉吹き込み原料となる粒状プラスチック成型物を得るものである。主としてダイス孔内において廃プラスチックの少なくとも一部が摩擦熱によって半溶融又は溶融化し、その後固化することによりプラスチック成型物（造粒物）が得られる。
【００２４】
圧縮成型造粒方法で用いる造粒装置としては、たとえば、全周に複数のダイス孔が貫設され、装置本体に回転可能に支持されるとともに駆動装置により回転駆動するリングダイと、装置本体に回転自在に支持されるとともに、前記リングダイの内側にリングダイ内周面と接するようにして配置される１又は２以上の転動ローラとを備えたものが知られており、廃プラスチックを、前記転動ローラによってリングダイ内周面との間で圧縮・圧潰しつつリングダイのダイス孔内に押し込み造粒する。
【００２５】
圧縮成型造粒方法で用いる造粒装置の一例の概略図を図３に示す。このプラスチック圧縮成型装置は、全周に複数のダイス孔１０が貫設されたリングダイ１１と、このリングダイ１１の内側にリングダイ内周面と接するようにして回転自在に配置された転動ローラ１２ａ、１２ｂと、リングダイ１１の外側に配置されたカッター１３とを備えている。
【００２６】
前記リングダイ１１は適当な幅を有するリング体により構成され、図示しない装置本体に回転可能に支持されるとともに、同じく図示しない駆動装置により回転駆動する。このリングダイ１１の周方向及び幅方向には複数のダイス孔１０が設けられている。これらのダイス孔１０は、リングダイ１１の径方向に沿ってリングダイ１１の内側（内周面）と外側（外周面）間を貫通して設けられている。ダイス孔１０の孔径（直径）は造粒すべき粒状プラスチック成型物の大きさ（径）に応じて決められるが、通常２〜１５ｍｍ程度である。また、ダイス孔１０の長さ（リングタイ５の厚さ）は通常３０〜１５０ｍｍ程度である。
【００２７】
前記転動ローラ１２ａ、１２ｂは装置本体に回転自在に支持されるとともに、リングダイ１１の内側に１８０°対向した状態に配置されている。これら転動ローラ１２ａ、１２ｂは無駆動のフリーのローラ体であり、リングダイ１１の内周面と接しているためその内周面との摩擦によりリングダイ１１の回転に伴って回転する。なお、この転動ローラ１２の数は任意であり、１個又は３個以上設けてもよい。
【００２８】
前記カッター１３は、その刃先がリングダイ１１の外周面に接するか又は外周面の近傍に位置するように設けられ、前記ダイス孔１０からリングダイ１１の外側に棒状に押し出されるプラスチック成型物を適当な長さに切断する（又はリングダイ外周面から掻き落す）ものである。
【００２９】
以上のようなプラスチック圧縮成型装置では、リングダイ１１が図中矢印方向に回転駆動し、これに随伴して転動ローラ１２ａ、１２ｂも回転している状態で、投入口１４からリングダイ１１の内部に廃プラスチック２が投入され、この投入された廃プラスチックは、リングダイ１１内で混合され、転動ローラ１２ａ、１２ｂによってリングダイ１１内周面との間で圧縮・圧潰されつつリングダイ１１のダイス孔１０内に押し込まれる。ダイス孔１０内に押し込まれた廃プラスチックは、ダイス孔内を通過してリングダイ１１の外面側に棒状に成型された状態で順次押し出され、このプラスチック成型物が前記カッター１３により適当な長さに切断されることにより、円柱形状のプラスチック造粒物１５が得られる。１６は排出口である。
【００３０】
上記のような方法により製造した廃プラスチックの造粒物を、生石灰または焼成ドロマイト製造用ロータリーキルンで燃料の一部として利用する。燃料として利用する方法としては、通常の気流輸送方式により、ランスあるいは専用バーナーを用いてロータリーキルン内に廃プラスチックを吹き込めばよい。
【００３１】
上記のように廃プラスチックをロータリーキルンの燃料の一部として吹き込み利用する際に、焼成品から塩化カルシウム（ＣａＣｌ2）を除去する方法を説明する。ＣａＣｌ2は以下の反応式（ｃ）、（ｄ）により生成する。
ＣａＣＯ3＋２ＨＣｌ＝ＣａＣｌ2＋ＣＯ2＋Ｈ2Ｏ・・・（ｃ）
ＣａＯ＋２ＨＣｌ＝ＣａＣｌ2＋Ｈ2Ｏ・・・（ｄ）
ＨＣｌはＣａＣＯ3および／またはＣａＯの表面より反応し、ＣａＣｌ2となる。表面に濃化したＣａＣｌ2は極めて脆く、粒子同士の摩擦等により粒子表面より容易に除去される。図４は、９００℃に加熱した生石灰２４ｇ（粒度：粒径３ｍｍ〜５ｍｍ、１００ｍａｓｓ％）に塩化水素を含む空気（塩化水素濃度６００ｐｐｍ）を１００ｍｌ／ｍｉｎで９０分間通気し、回収した生石灰を図示しない円筒内に充填し、円筒を５００回転して生石灰に摩擦力および衝撃力を加えた後の試料を図４に示す粒度範囲（０．５ｍｍ以下、０．５〜１．０ｍｍ、１．０〜２．０ｍｍ、２．０〜３．０ｍｍ、３ｍｍ超え）に分級した後、各粒度範囲の生石灰の塩素濃度を測定した結果を示すグラフである。なお、分級前の粒子全体の元素分析での塩素濃度は０.７３ｍａｓｓ％であった。図４によれば、微粉の生石灰の塩素濃度が高いことが分かる。これは微粉化された粒子表層のＣａＣｌ2濃度が高く、内部になるに従いＣａＣｌ2濃度は低くなることを示している。したがって、焼成品の表層部を除去することで、焼成品の塩素濃度を低下させることができることになる。
【００３２】
焼成品からＣａＣｌ2を除去するために表層部を除去する手段としては、ジョークラッシャー等の圧縮破砕方法、ハンマークラッシャー等の衝撃破砕方法のような粒子を破壊する方法でなく、表面のみを剥離、除去する方法が好ましい。具体的には、ロータリーキルンのような回転ドラム、原料自身が粉砕用媒体となるエロフォールミル、ボールミル（転動、振動）、振動ミルを用いることが好ましい。また、ボールミルでも粉砕用媒体を入れない方法をとることも可能である。焼成品を振動篩いを用いて摩擦力を加えながら篩い分けすることでも表層部の除去を行なうことができる。
【００３３】
表面除去手段により除去されたＣａＣｌ2濃度の高い生石灰は微粉であり、その分離は篩選別機、風力選別などで行なうことができる。篩選別機は振動式、ジャイロ式（水平円運動）、円筒回転式、エアー式などがあるが、微粉を除去可能な公知の方法を適宜用いることができる。
【００３４】
焼成品の表層部の除去量は、燃料として用いる廃プラスチックの塩素濃度に応じて決定することが好ましい。表層部を除去した焼成品の塩素濃度を測定して、測定値に応じて表層部の除去量を決定するフィードバック制御を行なうことがより好ましい。
【００３５】
焼成品から除去された表層部は、塩素濃度の高い微粉であるので用途が限られるが、脱塩素処理を施すことで様々な用途に利用できる。
【実施例１】
【００３６】
図３に示したものと同様の造粒装置（リングダイ造粒装置）を用いて廃プラスチックを造粒し、プラスチック成型物（造粒物）を得て、図２のフローに従いロータリーキルンを用いて石灰石の焼成を行なった。
【００３７】
使用した廃プラスチックは一般家庭からの廃棄物であり、複数種類のプラスチックと異物とが混合された状態で、ポリエチレン３２ｍａｓｓ％、ポリプロピレン３１ｍａｓｓ％、ポリスチレン２２ｍａｓｓ％、ポリ塩化ビニル４ｍａｓｓ％、その他（紙など）１１ｍａｓｓ％であり、塩素を１．３２ｍａｓｓ％含有するものであった。表１に廃プラスチックの化学組成を示す。
【００３８】
【表１】
2008195543.tif 000003
【００３９】
廃プラスチックを１．０ｔ／ｈの条件で造粒装置に供給して造粒した。造粒装置はリングダイ内径８４０ｍｍ、幅２４０ｍｍ、リングダイ厚み（ダイス長さ）６０ｍｍ、転動ローラ径４０５ｍｍで、ダイス径６ｍｍの穴１万個であり、直径約６ｍｍ、長さ約１０〜２０ｍｍの円筒形の粒状物を製造した。
【００４０】
このプラスチック造粒物を、ロータリーキルン出口の主燃料バーナー上部に設置した吹き込みランスから、５００ｔ／日の生石灰生産量の石灰焼成ロータリーキルンに吹き込んだ。プラスチック造粒物の落下位置の制御は搬送ガス速度を調整して行った。ロータリーキルンの主燃料は重油（発熱量：９８００ｋｃａｌ／ｋｇ）を用い、プラスチック造粒物（発熱量：９１３０ｋｃａｌ／ｋｇ）の吹き込みを０.５４ｔ／ｈ、重油の吹き込み量を１．９８ｔ／ｈとした。プラスチック造粒物を吹込んだ場合の、焼成された生石灰中の塩素濃度は１５１ｐｐｍとなり、ロータリーキルン内に投入した塩素量の約４０ｍａｓｓ％が生石灰に移行した。
【００４１】
さらに得られた生石灰を、表層部除去手段として第二のロータリーキルンを用い、ロータリーキルン内（内径１.５ｍ、長さ５ｍ、傾斜角：１.７度、滞留時間約１４分）で転動・排出後、分離工程として水平旋回篩い（篩い目：３ｍｍ）を用い、篩い分けして３ｍｍ以下粉を除去した。この第二のロータリーキルンは、転動のみで、加熱は行なわなかった。３ｍｍ以上の生石灰の収率は９８．４２ｍａｓｓ％であり、塩素濃度は４８ｐｐｍに低下した。３ｍｍ以下生石灰の塩素濃度は６６００ｐｐｍであった。
【００４２】
本発明方法を用いることで、生石灰の塩素含有濃度が低下し、廃プラスチック中に含まれる塩素濃度の制約を受けず、生石灰を様々な用途に使用することが可能となった。
【図面の簡単な説明】
【００４３】
【図１】ロータリーキルン内の状況を示す説明図。
【図２】本発明の一実施形態を示す処理フロー。
【図３】圧縮成型造粒方法で用いる造粒装置の一例の概略図（リングダイ造粒装置）。
【図４】分級後の生石灰の塩素濃度を示すグラフ。
【符号の説明】
【００４４】
１    ロータリーキルン
２    入口
３    原料
４    出口
５    吹き込み口
６    廃プラスチック吹き込み口
７    主燃料の火炎
１０    ダイス孔
１１    リングダイ
１２（１２ａ、１２ｂ）    転動ローラ
１３    カッター
１４    投入口
１５    プラスチック造粒物
１６    排出口
２０    吹き込み手段
２１    吹き込み手段
２２    焼成炉
２３    表層部除去手段
２４    分離工程
Ａ    主燃料
Ｂ    燃焼用空気
Ｃ    廃プラスチック
Ｄ    燃焼用空気
Ｅ    ＨＣｌ生成領域
Ｆ    ＣａＣｌ2分解優先領域
Ｇ    ＣａＣｌ2生成優先領域
Ｈ    石灰石
Ｉ    生石灰
Ｊ    塩化カルシウム濃度の高い生石灰
Ｋ    塩化カルシウム濃度の低い生石灰
【図１】
2008195543.tif 000004
【図２】
2008195543.tif 000005
【図３】
2008195543.tif 000006
【図４】
2008195543.tif 000007